(57)【特許請求の範囲】
【請求項１】
顔料と、
樹脂と、
活性エネルギー線硬化性モノマーと、
酸触媒と、を含む活性エネルギー線硬化型印刷インキ組成物であって、
前記樹脂が水素添加されたロジンエステル樹脂と、ウレタンアクリレート樹脂とを含み、
前記活性エネルギー線硬化性モノマーが環状構造を備える単官能の（メタ）アクリレートを含み、
前記酸触媒がアルキルアリールスルホン酸、アルキルアリールスルホン酸塩、アルキルリン酸からなる群から選ばれる少なくとも１種を含み、
前記活性エネルギー線硬化型印刷インキ組成物における前記酸触媒の添加量が、０．１質量％以上２．０質量％以下であり、樹脂凸版オフセット印刷、水無し平版オフセット印刷、湿し水を併用する平版オフセット印刷のいずれかに用いられる活性エネルギー線硬化型印刷インキ組成物。
【請求項２】
前記酸触媒が、アルキルアリールスルホン酸またはアルキルアリールスルホン酸塩の少なくとも１種を含むことを特徴とする請求項１に記載の活性エネルギー線硬化型印刷インキ組成物。
【請求項３】
前記酸触媒が、ドデシルベンゼンスルホン酸亜鉛塩、ドデシルベンゼンスルホン酸アンモニウム塩、ドデシルベンゼンスルホン酸ナトリウム塩、キシレンスルホン酸、パラトルエンスルホン酸から選ばれる少なくとも一種を含むことを特徴とする請求項１または２のいずれか一項に記載の活性エネルギー線硬化型印刷インキ組成物。
【請求項４】
前記酸触媒が、ドデシルベンゼンスルホン酸塩を含む請求項１乃至３のいずれか一項に記載の活性エネルギー線硬化型印刷インキ組成物。
【請求項５】
前記活性エネルギー線硬化型印刷インキ組成物における前記環状構造を備える単官能の（メタ）アクリレートの含有量が、３質量％以上５０質量％以下であることを特徴とする請求項１乃至４のいずれか一項に記載の活性エネルギー線硬化型印刷インキ組成物。
【請求項６】
前記活性エネルギー線硬化型印刷インキ組成物における前記水素添加されたロジンエステル樹脂の含有量が８質量％以上３０質量％以下であり、
前記活性エネルギー線硬化型印刷インキ組成物における前記ウレタンアクリレート樹脂の含有量が１０質量％以上３０質量％以下であることを特徴とする請求項１乃至５のいずれか一項に記載の活性エネルギー線硬化型印刷インキ組成物。
【請求項７】
金属缶用である請求項１乃至６のいずれか一項に記載の活性エネルギー線硬化型印刷インキ組成物。
【請求項８】
基材上に、請求項１乃至７のいずれか一項に記載の活性エネルギー線硬化型印刷インキ組成物を用いて印刷層を形成する工程と、
前記印刷層上に、ポリエステル樹脂と、アミノ樹脂とを含むオーバーコートワニス組成物を用いてオーバーコート層を形成する工程と、を備えることを特徴とする印刷方法。
【請求項９】
前記基材が金属であることを特徴とする請求項８に記載の印刷方法。
【請求項１０】
請求項８または９に記載の印刷方法を用いて印刷されたことを特徴とする印刷物。
【請求項１１】
基材上に、請求項１乃至７のいずれか一項に記載の活性エネルギー線硬化型印刷インキ組成物を用いて形成された印刷層を備えることを特徴とする印刷物。
【発明の詳細な説明】
【技術分野】
【０００１】
本発明は、活性エネルギー線硬化型印刷インキ組成物、これを用いた印刷物および印刷方法に関する。
【背景技術】
【０００２】
飲料缶や食品缶などの金属缶の外面には、内容物の表示や装飾等が施されている。このような表示、装飾を行う方法の一つとして、金属板にオフセット方式で印刷層、オーバーコート層を形成した後、成型する方法が知られている。このような方法で製造される缶は、ＤＲ缶や２ピース缶などと称される。【０００３】
このような用途に適したインキ組成物として、例えば特許文献１、２のような活性エネルギー線硬化型の金属印刷インキ組成物が知られている。活性エネルギー線硬化型の金属印刷インキ組成物は、熱硬化型の金属印刷インキ組成物に比べて印刷層の硬化速度が速く、生産性に優れる。
【先行技術文献】
【特許文献】
【０００４】
【特許文献１】特開２００１−００２９６９
【特許文献２】特開２００３−０１２９７４
【発明の概要】
【発明が解決しようとする課題】
【０００５】
一方で、活性エネルギー線硬化型の金属印刷インキ組成物は熱硬化型の金属印刷インキ組成物に比べて印刷後の加工性に劣る。一例として、飲料缶や食品缶などを製造する過程では、殺菌、長期保存を目的としたレトルト処理等の熱処理工程を伴うが、活性エネルギー線硬化型の金属印刷インキ組成物を用いて印刷した場合には、成型後やレトルト処理後に缶外面の印刷層やオーバーコート層にマイクロクラックが発生して光沢が低下したり、白化が生じたりすることがある。【０００６】
本発明はこのような課題の少なくとも一部を解決するためになされたものであって、印刷後の加工性に優れ、成型、レトルト処理後のマイクロクラックや白化の発生を抑制することができる活性エネルギー線硬化型印刷インキ組成物を提供することを目的の一つとする。また、加工性に優れ、レトルト処理後のマイクロクラックや白化の発生が生じにくい印刷物を得るための印刷方法および当該印刷方法により得られる印刷物を提供することを目的の一つとする。
【課題を解決するための手段】
【０００７】
本発明は、顔料と、樹脂と、活性エネルギー線硬化性モノマーと、酸触媒と、光重合開始剤と、を含み、酸触媒がアルキルアリールスルホン酸、アルキルアリールスルホン酸塩、アルキルリン酸からなる群から選ばれる少なくとも１種を含むことを特徴とする活性エネルギー線硬化型印刷インキ組成物に関する。【０００８】
また、本発明は、上記活性エネルギー線硬化型印刷インキ組成物を用いて印刷層を形成する工程と、印刷層上に、ポリエステル樹脂と、アミノ樹脂とを含むオーバーコートワニス組成物を用いてオーバーコート層を形成する工程と、を備えることを特徴とする印刷方法に関する。【０００９】
また、本発明は、上記印刷方法により製造された印刷物に関する。
また、本発明は、基材上に、上記活性エネルギー線硬化型印刷インキ組成物を用いて形成された印刷層を備えることを特徴とする印刷物に関する。
【発明の効果】
【００１０】
本発明の活性エネルギー線硬化型印刷インキ組成物は、印刷後の加工性に優れ、成型、レトルト処理後のマイクロクラックや白化の発生を抑制することができる。また本発明の印刷方法によれば、加工性に優れ、白化の発生が抑制された印刷物を提供することができる。本発明の印刷物によれば、加工性に優れ、白化が抑制されるため、生産性を向上させることができる。
【発明を実施するための形態】
【００１１】
＜活性エネルギー線硬化型印刷インキ組成物＞
本発明の活性エネルギー線硬化型印刷インキ組成物は、顔料と、樹脂と、活性エネルギー線硬化性のモノマーと、酸触媒と、光重合開始剤と、を含む。必要に応じて光増感剤やその他助剤を添加してもよい。
【００１２】
顔料としては、必要に応じて任意の無機及び有機顔料が使用でき特に制限はない。プロセスカラーのイエロー顔料としては、ジスアゾ、縮合アゾ等、マゼンタ顔料としては、アゾレーキ、キナクリドン、ジケトピロロピロール等、シアン顔料としては、フタロシアニン等、ブラック顔料としてはカーボンブラック等を例示できる。添加量は、活性エネルギー線硬化型印刷インキ組成物中で、５質量％以上６０質量％以下の範囲であればよい。
【００１３】
樹脂としては、活性エネルギー線硬化型印刷インキ組成物に用いられる任意の樹脂が使用でき、ロジン変性フェノール樹脂、ロジン変性アルキッド樹脂、ロジンエステル樹脂、脂肪酸変性アルキッド樹脂、シリコン変性アルキッド樹脂、オイルフリーエステル樹脂、ウレタン変性エステル樹脂、エポキシ樹脂、エポキシエステル樹脂、ケトン樹脂、アクリル樹脂、ジアリルフタレート樹脂、ロジン変性マレイン酸樹脂、エポキシアクリレート樹脂、ウレタンアクリレート樹脂、ポリエステルアクリレート樹脂、アルキッドアクリレート樹脂等が例示できる。これらの樹脂は単独又は混合して使用することができる。
【００１４】
本発明の活性エネルギー線硬化型印刷インキ組成物に用いられる樹脂としては、ロジンエステル樹脂が好ましく、水素添加されたロジンエステル樹脂（以下、水添ロジンエステル樹脂ともいう）がより好ましく、水素添加されたロジンエステル樹脂とウレタンアクリレート樹脂とを併用することがさらに好ましい。さらに他の樹脂を含んでいてもよい。水素添加することにより、インキの貯蔵安定性を向上させることができる。さらに、水素添加されたロジンエステル樹脂とウレタンアクリレート樹脂とを併用することで、本発明の活性エネルギー線硬化型印刷インキ組成物を用いて形成した印刷層に適度な柔軟性を付与することができ、加工性が向上する。
【００１５】
ウレタンアクリレート樹脂は、イソシアネート基含有モノマーと水酸基含有モノマーとを縮合して得られたウレタン樹脂の末端を、アクリル基またはメタクリル基で修飾した樹脂である。本発明の活性エネルギー線硬化型印刷インキ組成物に用いられるウレタンアクリレート樹脂としては、両末端をアクリル基またはメタクリル基で修飾した二官能のウレタンアクリレート樹脂が特に好ましい。これにより、加工性と硬化性のバランスに優れた活性エネルギー線硬化型印刷インキ組成物とすることができる。
【００１６】
樹脂の添加量は任意であり、活性エネルギー線硬化型印刷インキ組成物に含まれる顔料の濃度や、インキ組成物の粘度に応じて活性エネルギー線硬化型印刷インキ組成物の全量の５質量％以上８０質量％以下の範囲で調整される。
【００１７】
さらに、樹脂として水添ロジンエステル樹脂と、ウレタンアクリレート樹脂とを併用する場合、水添ロジンエステルの使用量は活性エネルギー線硬化型印刷インキ組成物の８質量％以上３０質量％以下とすることが好ましい。ウレタンアクリレート樹脂の使用量は活性エネルギー線硬化型印刷インキ組成物の１０質量％以上３０質量％以下とすることが好ましい。
これにより、加工時等における傷つきなどを防止しつつ、プレス加工等による伸ばし加工に耐えうる適度な皮膜硬度を得ることができる。
【００１８】
本発明の活性エネルギー線硬化型印刷インキ組成物に用いられる活性エネルギー線硬化性モノマーは、紫外線、電子線等の活性エネルギー線の照射により硬化するモノマーを単独或いは複数を混合して使用でき、特に制限はない。フェノールアクリレート及びそのエチレン又はプロピレンオキサイド変性物、ノニルフェノールアクリレート及びそのエチレン又はプロピレンオキサイド変性物、ビスフェノールＦジアクリレート及びそのエチレン又はプロピレンオキサイド変性物、ビスフェノールＡジアクリレート及びそのエチレン又はプロピレンオキサイド変性物、エチレングリコールジアクリレート、ブチレングリコールジアクリレート、プロピレングリコールジアクリレート、ペンタンジオールジアクリレート、ヘキサンジオールジアクリレート、ネオペンチルグリコールジアクリレート、ヘプタンジオールジアクリレート、オクタンジオールジアクリレート、ノナンジオールジアクリレート、デカンジオールジアクリレート、ブチルエチルプロパンジオールジアクリレート、ペンタエリスリトールトリアクリレート及びそのエチレン又はプロピレンオキサイド変性物、トリメチロールプロパントリアクリレート及びそのエチレン又はプロピレンオキサイド変性物、ペンタエリスリトールテトラアクリレート及びそのエチレン又はプロピレンオキサイド変性物、ジペンタエレスリトールペンタ及びヘキサアクリレート及びそのエチレン又はプロピレンオキサイド変性物、ジトリメチロールプロパンテトラアクリレート及びそのエチレン又はプロピレンオキサイド変性物、脂肪族変性アクリレート及びそのエチレン又はプロピレンオキサイド変性物等を例示できる。活性エネルギー線硬化性モノマーは、活性エネルギー線硬化型印刷インキ組成物の全量に対して、５質量％以上５０質量％以下の範囲で加えればよい。
【００１９】
中でも、本発明の活性エネルギー線硬化型印刷インキ組成物に用いられる活性エネルギー線硬化性モノマーは、環状構造を備える（メタ）アクリレートを含むことが好ましく、単官能の（メタ）アクリレートを含むことがより好ましい。環状構造としては単環であっても多環であってもよく、芳香環式であってもよいし脂環式であってもよい。複素環であってもよい。
【００２０】
特に、樹脂として水添ロジンエステル樹脂とウレタンアクリレート樹脂を併用し、活性エネルギー線硬化性モノマーとして環状構造を備える単官能の（メタ）アクリレートを用いることで、加工時等における印刷層の傷つきや、成形時におけるマイクロクラックの発生が抑制され、硬化性と加工性のバランスを金属印刷に好適なものとすることができる。
【００２１】
このような環状構造を備えた単官能（メタ）アクリレートとしては、イソボルニル（メタ）アクリレート、ネオペンチルグリコールアクリル酸安息香酸エステル、フェノールエトキシアクリレート、ノニルフェノールエトキシアクリレート、アクリロイルモルホリン、４−ｔ−ブチルシクロヘキシルアクリレート等が挙げられる。中でも、ネオペンチルグリコールアクリル酸安息香酸エステル、フェノールエトキシアクリレート、ノニルフェノールエトキシアクリレートを用いることが好ましい。
【００２２】
このような環状構造を備えた単官能の（メタ）アクリレートは、活性エネルギー線硬化型印刷インキ組成物の全量に対して３質量％以上５０質量％以下の範囲で用いることが好ましく、５質量％以上３０質量%以下の範囲で用いることがより好ましい。
【００２３】
本発明の活性エネルギー線硬化型印刷インキ組成物は、酸触媒としてアルキルアリールスルホン酸、アルキルアリールスルホン酸塩およびアルキルリン酸からなる群から選ばれる少なくとも１種を含む。白化をより効果的に抑制することができるため、アルキルアリールスルホン酸またはアルキルアリールスルホン酸塩の少なくとも１種を含むことがより好ましい。酸触媒が備えるアルキル基としては、炭素数が１以上１８以下の直鎖アルキル基が挙げられる。アリール基としては、ベンゼン、ナフタレンなどが挙げられる。
【００２４】
このようなアルキルアリールスルホン酸としては、ドデシルベンゼンスルホン酸、ブチルナフタレンスルホン酸、ジノニルナフタレンスルホン酸、パラトルエンスルホン酸、キシレンスルホン酸等が挙げられる。アルキルアリールスルホン酸塩としては、上述したようなアルキルアリールスルホン酸とナトリウム、カリウム、亜鉛、アンモニア、トリエタノールアミン等との塩が挙げられ、ナトリウム、亜鉛、アンモニアとの塩が好ましく用いられる。これらの中でも、ドデシルベンゼンスルホン酸のナトリウム塩、亜鉛塩、アンモニウム塩、キシレンスルホン酸、パラトルエンスルホン酸から選ばれる少なくとも１種を用いることが特に好ましい。
【００２５】
酸触媒の含有量は、活性エネルギー線硬化型印刷インキ組成物の全量に対して０．１質量％以上２．０質量％以下であることが好ましく、０．１５質量％以上１．５質量％以下であることがより好ましく、０．２質量％以上１．０質量％以下であることがさらに好ましい。活性エネルギー線硬化型印刷インキ組成物に対して酸触媒を０．１質量％以上添加することで、レトルト処理後の印刷物の白化を効果的に抑制することができる。酸触媒の添加量を増やしていくと印刷物の白化を抑制する効果やインキ塗膜の硬化性は向上していくが、添加量を増やしすぎると印刷時にインキが転移しにくくなるため、白化抑制効果と印刷適性とのバランスを考慮して２．０質量％以下とすることが好ましい。
【００２６】
本発明の活性エネルギー線硬化型印刷インキ組成物は、紫外線を使用して硬化する場合には光重合開始剤、光増感剤を添加する必要がある。光重合開始剤は、紫外線によりラジカルを発生する任意の物質が単独或いは複数を混合して使用でき特に制限はない。ベンゾインエーテル、ベンジルケタール、アセトフエノン誘導体、アシルフォスフィンオキサイド、α−ジカルボニル、芳香族ケトン、チオキサントン、４，４ジメチルアミノベンゾフェノン、４，４ジエチルアミノベンゾフェノン、αーアシロキシムエステル、イルガキュアー９０７（チバガイギー製）、イルガキュアー３６９（チバガイギー製）等を例示できる。光重合開始剤の添加量は、活性エネルギー線硬化型印刷インキ組成物中で、０．１質量％以上２０質量％以下の範囲で加えればよい。
【００２７】
本発明の活性エネルギー線硬化型印刷インキ組成物に使用される光増感剤は、紫外線硬化時の酸素障害を軽減する任意の物質が、単独或いは複数を混合して使用でき特に制限はない。（モノ、ジ、トリ）エタノールアミン、（モノ、ジ）メチル（モノ、ジ）エタノールアミン、（モノ、ジ、トリ）プロパノールアミン、（モノ、ジ）メチルアミノベンズアルデヒド、（モノ、ジ）メチルアミノ安息香酸、（モノ、ジ）メチルアミノ安息香酸ブチル、（モノ、ジ）メチルアミノ安息香酸エチル、（モノ、ジ）メチルアミノ安息香酸エチル、（モノ、ジ）メチルアミノ安息香酸ブチル、（モノ、ジ）メチルアミノ安息香酸イソアミル、安息香酸ジメチルアミノエチル、（モノ、ジ）メチルアミノ安息香酸ブトキシエチル、（モノ、ジ）メチルアミノ安息香酸エチルヘキシル等を例示できる。本発明の活性エネルギー線硬化型印刷インキ組成物に使用される光増感剤は、単独或いは複数を混合して使用できる。光増感剤の添加量は、活性エネルギー線硬化型印刷インキ組成物中で、１質量％以上１０質量％以下の範囲で加えればよい。
【００２８】
上記の構成に加えて、本発明の活性エネルギー線硬化型印刷インキ組成物はポリエチレングリコール、ポリプロピレングリコール、エチレンプロピレングリコール共重合体及び脂肪酸エステルから選ばれる１種以上の有機化合物を含むことが好ましい。
【００２９】
脂肪酸エステルは、多価アルコールと脂肪酸のエステル化合物である。任意の３価以上の多価アルコールと脂肪酸が使用でき制限は無いが、多価アルコールとしては、グリセリン、トリメチロールエタン、トリメチロールプロパン、ペンタエリスリトール、ジペンタエリスリトール等を例示でき単独又は複数を混合して使用できる。更にインキの転移性を考慮すると、多価アルコールとして、ソルビトールを加熱脱水したソルビタンが好適である。脂肪酸としては、アマニ油脂肪酸、キリ油脂肪酸、脱水ヒマシ油脂肪酸、大豆油脂肪酸、サフラワー油脂肪酸、ヌカ油脂肪酸、トール油脂肪酸、ヒマシ油脂肪酸、パーム油脂肪酸、ヤシ油脂肪酸、ペラルゴン酸、カプリン酸、ウンデカン酸、ラウリン酸、トリデカン酸、ミリスチン酸、ペンタデカン酸、パルミチン酸、マーガリン酸、ステアリン酸、イソステアリン酸、オレイン酸、リノール酸、リノレン酸等が例示でき単独或いは混合して使用できる。添加量は、活性エネルギー線硬化型印刷インキ組成物中で、２質量％以上２０質量％以下の範囲が好ましい。２質量％未満では加工性の向上が得られにくくなり、２０質量％を超えると、紫外線による硬化性が低下し易く、重ね刷り性が低下する傾向にある。より好ましくは、５質量％１５質量％以下、更に好ましくは、７質量％以上１２質量％以下である。
【００３０】
本発明の活性エネルギー線硬化型印刷インキ組成物には、前記の顔料、樹脂、光重合開始剤、光増感剤、活性エネルギー線硬化性モノマー類の他、必要に応じて、助剤を併用する事が出来る。助剤としては、顔料分散剤、ドライヤー、ワックスあるいは体質顔料等の充填剤、補助樹脂、補助溶剤等が挙げられる。
【００３１】
＜オーバーコートワニス組成物＞
ＤＲ缶の製造においては、印刷層の表面保護や外観向上のためにオーバーコートワニス組成物を用いて上塗りを施すことが一般的である。このようなオーバーコートワニス組成物としては、加熱又は活性エネルギー線によって硬化する通常の金属印刷塗装に用いられる任意の水性型、溶剤型、エネルギー線硬化型のオーバーコートワニス組成物が例示できる。
【００３２】
中でも、本発明の活性エネルギー線硬化型印刷インキ組成物は、ポリエステル樹脂とアミノ樹脂とを含む溶剤型のオーバーコートワニス組成物と組み合わせて用いることが好ましい。これにより、後述する印刷物を加工性が優れるとともに、白化が抑制されたものとすることができる。
【００３３】
オーバーコートワニス組成物に用いるポリエステル樹脂は、多塩基酸と多価アルコールとの重縮合反応により合成して得られ、直鎖型、分岐型のいずれであってもよく、直鎖型と分岐型とを併用して用いてもよい。
【００３４】
直鎖型ポリエステル樹脂の合成に使用できる二塩基酸としては、テレフタル酸、イソフタル酸、無水フタル酸等の芳香族二塩基酸類、テトラヒドロ無水フタル酸、ヘキサヒドロ無水フタル酸、１，４−シクロヘキサンジカルボン酸等の脂環族二塩基酸類、（無水）コハク酸、フマル酸、（無水）マレイン酸、アジピン酸、セバシン酸、アゼライン酸、ハイミック酸等の脂肪族二塩基酸類などが挙げられる。
【００３５】
二価アルコールとしては、エチレングリコール、１，２−プロパンジオール、１，３−ブタンジオール、１，４−ブタンジオール、１，５−ペンタンジオール、１，６−ヘキサンジオール、１，９−ノナンジオール、２−メチル−１，８−オクタンジオール、ジエチレングリコール、ネオペンチルグリコール、１，４−シクロヘキサンジメタノール、３−メチル−１，５−ペンタンジオール、キシレングリコール、２−ｎ−ブチル−２−エチル−１，３−プロパンジオール、２，２，４−トリメチル−１，３−ペンタンジオール、２−エチル−１，３−ヘキサンジオール、２，２−ジエチル−１，３−プロパンジオール、水添ビスフェノールＡ等の脂肪族二価アルコール、バーサチック酸グリシジルエステル、εカプロラクトン等の二価アルコール相当化合物等が挙げられる。
【００３６】
分岐型ポリエステル樹脂の合成に使用できる二塩基酸としては、直鎖型ポリエステル樹脂の合成に用いられるのと同様のものを用いることができる。その他の多塩基酸としては、（無水）トリメリット酸、トリメシン酸、（無水）ピロメリット酸等が挙げられる。
二価アルコールとしては、直鎖型ポリエステル樹脂の合成に用いられるのと同様のものを用いることができる。その他の多価アルコールとしては、トリメチロールエタン、トリメチロールプロパン、グリセリン、ペンタエリスリトール等が挙げられる。
【００３７】
合成に用いる多塩基酸、多価アルコールの種類や量は、生成樹脂の分岐度、分子量、塗膜にしたときの硬度、可撓性等を勘案して適宜選択、調整すればよい。
【００３８】
直鎖型ポリエステル樹脂の数平均分子量は１，０００以上１０，０００以下であることが好ましい。分岐型エステルの数平均分子量は１，０００以上３，０００以下であることが好ましい。これにより、オーバーコートワニス組成物に充分な塗膜性能（硬度、加工性、耐レトルト性）を与えるとともに、アミノ樹脂との相溶性の低下、粘度の上昇を抑制することができる。
【００３９】
オーバーコートワニス組成物に用いるアミノ樹脂は、尿素−ホルムアルデヒド−低級アルコール付加縮合物、メラミン−ホルムアルデヒド−低級アルコール付加縮合物、ベンゾグアナミン−ホルムアルデヒド−低級アルコール付加縮合物、アルキルエーテル化メラミン樹脂、アルキルエーテル化ベンゾグアナミン樹脂、アルキルエーテル化メラミン−ベンゾグアナミン共縮合樹脂等が挙げられ、これらのうち１種または２種以上を併用して用いることができる。
【００４０】
溶剤は、ポリエステル樹脂、アミノ樹脂を希釈可能なものであれば制限なく使用できる。一例としてトルエン、キシレン、ソルベッソ＃１００、ソルベッソ＃１５０等の芳香族炭化水素類、ヘキサン、ヘプタン、オクタン、デカン等の脂肪族炭化水素類、酢酸メチル、酢酸エチル、酢酸イソプロピル、酢酸ブチル、酢酸アミル、ギ酸エチル、プロピオン酸ブチル等のエステル類、メタノール、エタノール、プロパノール、ブタノール、２−エチルヘキサノール、エチレングリコール等のアルコール類、アセトン、メチルエチルケトン、シクロヘキサノン等のケトン類、ジオキサン、ジエチルエーテル、テトラヒドロフラン等のエーテル類、セロソルブアセテート、エチルセロソルブ、ブチルセロソルブ等のセロソルブ類の各種溶剤が挙げられる。
【００４１】
オーバーコートワニス組成物には、これらの成分との相溶性を損なわない範囲で他の樹脂成分、例えば下地金属との密着性向上を目的としてエポキシ樹脂などを加えてもよい。硬化触媒、レベリング剤、滑剤等の各種添加剤を加えることもできる。
【００４２】
オーバーコートワニス組成物の調整は、上述したようなポリエステル樹脂、アミノ樹脂、溶剤、各種添加剤を攪拌、混合することによって行うことができる。オーバーコートワニス組成物中におけるポリエステル樹脂の含有量は１０質量％以上５０質量％以下であることが好ましく、３０質量％以上５０質量％以下であることがより好ましい。アミノ樹脂の含有量は５質量％以上５０質量％以下であることが好ましく、２０質量％以上４０質量％以下であることがより好ましい。さらにポリエステル樹脂とアミノ樹脂との混合比は、固形分比で２：１〜１：１であることが好ましい。これにより、塗膜の硬度や加工性を適切な範囲とすることができる。
【００４３】
＜印刷方法、印刷物＞
本発明の印刷物は、基材上に本発明の活性エネルギー線硬化型印刷インキ組成物を用いて印刷し、これを硬化して印刷層を形成した後、上述したようなオーバーコートワニス組成物を塗装し、硬化して得られる。
【００４４】
基材としては、通常金属印刷に用いられる金属素材が利用でき、特に制限はない。ブリキ板、ＬＴＳ（ライトリーティンコーテッドスチール)、ティンフリースチール、アルミ板等が使用できる。基材には、密着性や加工性を考慮してサイズ塗料やホワイトコーティング塗料が塗装されていてもよい。
【００４５】
本発明の活性エネルギー線硬化型印刷インキ組成物の印刷方式としては、通常金属印刷に用いられる平版オフセット印刷と同程度の寸法、見当精度がある印刷精度が得られる印刷方法であれば問題無く、特に制限はないが、インキの粘度を考慮すると、樹脂凸版オフセット印刷又は水無し平版オフセット印刷が好適である。更に湿し水を併用する平版オフセット印刷が最適である。被印刷物である金属板の送り方式は、板の片側に力を加え搬送するプッシャー方式ではなく、板の両側を支持し搬送するグリップツーグリップ方式が、板のブランケット離れ、板の巻き上がりを防止する意味で好ましい。インキ膜厚は任意であるが、例えば０．３μｍ以上６μｍ以下の範囲で行えばよい。
【００４６】
本発明の活性エネルギー線硬化型印刷インキ組成物の印刷に用いられる版は、特に制限はないが、アルミ板上に親水部分と親油部分を併せ持つ通常ＰＳ版と呼ばれる版が好適であり、中でも活性エネルギー線硬化型印刷インキに対する耐性を有するＰＳ版が好ましい。
【００４７】
湿し水を併用するＰＳ版を用いて印刷する場合は、湿し水装置を併用する。湿し水装置は、連続吸水式、間接吸水式の何れもが使用可能である。湿し水には、イソプロピルアルコール及び／又は、その代替品を任意の割合で添加できるが、好ましくは、１質量％以上２０質量％以下の範囲で添加することが好ましい。またＨ液等の印刷助剤も添加可能である。
【００４８】
本発明の活性エネルギー線硬化型印刷インキ組成物の印刷に用いられるローラーは、金属、樹脂、ゴム系の何れのローラーも使用可能であるが、活性エネルギー線硬化型印刷インキに耐性を有するローラーの使用が望ましい。
【００４９】
本発明の活性エネルギー線硬化型印刷インキ組成物の印刷に用いられるブランケットは、通常印刷に用いられるブランケットが使用可能である。活性エネルギー線硬化型印刷インキに耐性を有するブランケットの使用が望ましい。
【００５０】
本発明の活性エネルギー線硬化型印刷インキ組成物を硬化させる手段は、加熱により達成することも可能であるが、活性エネルギー線照射で行うことが作業性の面で好適である。活性エネルギー線とは、紫外線、電子線、Ｘ線、α線、β線、γ線のような電離放射線、マイクロ波、高周波等をいうが、ラジカル活性種を発生させ得るならばいかなるエネルギー主でも良く、可視光線、赤外線、レーザー光線でもよい。本発明では簡便のため紫外線照射により硬化させることが好ましい。
紫外線照射を行う紫外線ランプは、通常金属印刷で用いられる任意の紫外線ランプが使用可能である。有電極及び／又は無電極の高圧水銀ランプ、メタルハライドランプ、オゾンレス高圧水銀ランプ、オゾンレスメタルハライドランプ、ガリウムランプ、発光ダイオード等が例示できる。紫外線を照射する条件も通常金属印刷で活性エネルギー線硬化型印刷インキ組成物を硬化させる条件で十分であり、特に指定は無い。６０Ｗ／ｃｍ〜５００Ｗ／ｃｍの紫外線強度が得られる紫外線ランプを１〜１０本、印刷面までの距離５〜３０ｃｍで印刷速度１０〜３００枚／分の範囲で行えばよい。
【００５１】
本発明の活性エネルギー線硬化型印刷インキ組成物を複数回重ね刷りすることに加えて、本発明の活性エネルギー線硬化型印刷インキ組成物上に、通常の活性エネルギー線硬化型インキ、酸化重合型インキ、加熱硬化型インキの少なくとも一種を印刷することも可能である。あるいは、通常の活性エネルギー線硬化型インキ、酸化重合型インキ、加熱硬化型インキの少なくとも一種を印刷後に、本発明の活性エネルギー線硬化型印刷インキ組成物を重ね刷りすることも可能であり、いずれの印刷方法であってもレトルト処理後の白化を抑制することができる。印刷後の塗装も従来通り行うことが出来、何ら制限はない。
【００５２】
塗装されるオーバーコートワニス組成物は、本発明の活性エネルギー線硬化型印刷インキ組成物層上に直接、又は、本発明の活性エネルギー線硬化型印刷インキ組成物層上に重ね刷りされた通常の活性エネルギー線硬化型インキ、酸化重合型インキ、加熱硬化型インキの少なくとも一種による印刷層を介して塗装された後、１５０〜２５０℃で５秒〜１５分間加熱乾燥または活性エネルギー線照射される。これにより、外観、硬度、加工性、耐レトルト性に優れる塗膜を形成することができる。
【００５３】
オーバーコートワニス組成物の塗装方法は、アロニックスロールや二軸ロール等のロール式、チャンバー式、グラビア式、フレキソ式など通常のコーター方式で行うことができる。オーバーコートワニス組成物の塗膜の膜厚は任意であるが、例えば、３〜１０μｍの範囲で行えばよい。
このようにして得られた印刷物は、成型等の加工性に優れ、マイクロクラックの発生やレトルト処理後の白化が抑制されたものとすることができる。
【実施例】
【００５４】
以下、本発明の理解を容易にするため、実施例によって本発明を具体的に説明するが、本発明は実施例のみに限定されるものではない。なお、各例中の部及び％は特に断りのない限り質量基準によるものである。【００５５】
１．活性エネルギー線硬化型印刷インキ組成物の調整
１．１．樹脂
（水添ロジンエステル）
ガムロジンを精製、重合した精製重合ロジン８５部、ペンタエリスリトール１０部、グリセリン５部で常法にてエステル化反応、水素化反応し、酸価１５、樹脂カラー５の水添ロジンエステル樹脂を得た。
同樹脂８０部に対し、アロニックスＭ−２２０（東亞合成製トリプロピレングリコールジアクリレート）：２０部を加えて液状樹脂（水添ロジンエステル溶液とする）としたものをインキ組成物の調整に用いた。【００５６】
（ウレタンアクリレート樹脂）
ウレタンアクリレート樹脂は、ＥＢＥＣＲＹＬ８４１１（ダイセル・オルネクス社製、重量平均分子量１２０００、２官能のウレタンアクリレートであり、２０質量％のイソボルニルアクリレートを含む）を用いた。【００５７】
１．２．活性エネルギー線硬化型印刷インキ組成物の調整
（実施例１）
ファーストゲンブルーＴＧＲ−Ｌ（ＤＩＣ株式会社製）：２５部、ルシリンＴＰＯ（ＢＡＳＦ社製光重合開始剤）：４部、カヤキュアーＥＰＡ（日本化薬製光増感剤）：２部、ハイドロキノン：０．５部、ノニオンＬＰ−２０Ｒ（日油製ソルビタン脂肪酸エステル）：８部、ネイキュア５２２５（キングインダストリーズ社製ドデシルベンゼンスルホン酸アミン塩、有効成分２５％）：１部、水添ロジンエステル溶液：２０部、ウレタンアクリレート樹脂：１８部を３本ロールミルで練肉攪拌しながらライトアクリレートＢＡ−１０４（共栄社製ネオペンチルグリコールアクリル酸安息香酸エステル）を加え、Ｔ．Ｖ１０となるように調整して実施例１のインキ組成物を得た。【００５８】
（実施例２−５）
組成を表１のようにした以外は実施例１と同様にして、実施例２−５の活性エネルギー線硬化型印刷インキ組成物を得た。
（比較例１−３）
組成を表１のようにした以外は実施例１と同様にして、比較例１−３の活性エネルギー線硬化型印刷インキ組成物を得た。【００５９】
なお、表１における水添ロジンエステルの含有量は、用いた水添ロジンエステル溶液の量からアロニックスＭ−２２０を除いたものである。
同様に、ウレタンアクリレートの含有量は、用いたＥＢＥＣＲＹＬ８４１１の量からこれに含まれるイソボルニルアクリレート（ＩＢＯＡ）を除いたものである。
表１におけるＮＣ４１６７は、ネイキュア４１６７（キングインダストリーズ社製アルキルリン酸、有効成分２５％）である。
Ｍ−１０１は、アロニックスＭ−１０１（東亞合成製フェノールＥＯ変性アクリレート）である。
Ｍ−２２０、ＩＢＯＡの含有量はそれぞれ、水添ロジンエステル樹脂溶液、ＥＢＥＣＲＹＬ８４１１由来のものを含む。【００６０】
【表１】
0006514836.tif 000002
【００６１】
２．オーバーコートワニス組成物の調整
直鎖状ポリエステル溶液（数平均分子量１００００、酸化０．５ｍｇＫＯＨ／ｇ、水酸基価１８ｍｇＫＯＨ／ｇ、不揮発分５０％）：３０部、分岐状ポリエステル溶液（数平均分子量：１０００、酸価４．６ｍｇＫＯＨ／ｇ、水酸基価１２７ｍｇＫＯＨ／ｇ、不揮発分５０％）：３０部、スーパーベッカミンＬ−７０４−６０（ＤＩＣ株式会社製ブチルエーテル化ベンゾグアナミン樹脂、不揮発分６０％）：１６．７部、スーパーベッカミン１４−５７０Ｃ（ＤＩＣ株式会社製ブチルエーテル化メラミン樹脂、不揮発分６０％）：１６．７部に、ｐ−トルエンスルホン酸（有効成分２５％のブタノール溶液）：０．５部を添加した後、溶剤（エクソンモービル社製ソルベッソ＃１００：ブチルセロソルブ＝１：１）６．１部で希釈してオーバーコートワニス組成物を調整した。【００６２】
３．印刷物の作成
３．１．下地板の作成
ティンフリースチール板（板厚０．１８ｍｍ）に、６ＤＦ２３７−３８Ｈホワイトコーティング（ＤＩＣグラフィックス株式会社製）を塗膜量１３０ｍｇ／１００ｃｍ２で常法により塗装し、１８０℃で１０分間焼付けして下地板とした。【００６３】
３．２．印刷
ＲＩテスター（株式会社ＩＨＩ機械システム製）を用い、上記の下地上に約３μｍの膜厚となるよう、調整した活性エネルギー線硬化型印刷インキ組成物を用いて印刷した。印刷に引き続き、紫外線照射装置ＣＳ−４０Ｌ１（株式会社ＧＳユアサ製）を用いて１２０Ｗ／ｃｍのメタルハライドランプ１本、照射距離１５ｃｍ、コンベアー速度８０ｍ／分の条件で紫外線を照射した。【００６４】
３．３．塗装
紫外線照射後、調整したオーバーコートワニス組成物を全面に塗布量７０ｍｇ／１００ｃｍ２で塗装し、１９０℃で５分間焼き付けた。
３．４．加工
得られた印刷物を、常法のプレス作業によりφ８０ｍｍ、高さ５０ｍｍの円筒状に打ち抜き加工品を得た。
得られた加工品を、１３０℃、３０℃で高圧加熱殺菌（レトルト）処理した。【００６５】
４．評価
以下の項目について評価を行い、結果を表２にまとめた。
４．１．硬化性
３．２．で得られた印刷物の表面を指で触って湿感の程度を判断した。ベトツキ感が強いものを×、中程度のものを△、少ないものを○として３段階で評価した。【００６６】
４．１．耐白化性
高圧加熱殺菌処理後の加工品天面の表面を観察し、白化の度合いを観察した。白化面積が多いものを×、中程度のものを△、少ないものを○として３段階で評価した。
４．２．加工性
高圧加熱殺菌処理前後の加工品側面の光沢変化を観察した。光沢の低下が大きいものを×、中程度のものを△、少ないものを○として３段階で評価した。【００６７】
【表２】
0006514836.tif 000003
【００６８】
表２から明らかなように、本発明の活性エネルギー線硬化型印刷インキ組成物を用いて印刷した印刷物は、加工性、硬化性に優れるとともに、白化の発生が抑制されていた。
【産業上の利用可能性】
【００６９】
本発明の活性エネルギー線硬化型印刷インキ組成物は、高加工性、耐レトルト性が要求されるＤＲ缶の製造に特に好適に用いることができるがこれに限定されない。成型加工品の表面塗装用途に広く適用可能である。